(57)【要約】  【課題】  フジツボ、貝類、藻類等の水棲生物が、海洋構造物や漁網へ付着することを防ぐ、付着水棲生物易離脱性防汚組成物、それを塗布乾燥させた水棲生物の付着防止物品、及びこれを用いた水棲生物の付着防止方法を提供する。【課題を解決する手段】  生分解性樹脂及びセラック、変性セラック、天然ゴム、変性天然ゴムから選ばれる１種類もしくは２種類以上の改質剤を含有してなる水系分散液であり、生分解性樹脂：改質剤が１００：０．２〜５０（質量比）であることを特徴とする付着水棲生物易離脱性防汚組成物、それを塗布乾燥させた水棲生物の付着防止物品、及びこれを用いた水棲生物の付着防止方法。【特許請求の範囲】
【請求項１】
生分解性樹脂及びセラック、変性セラック、天然ゴム、変性天然ゴムから選ばれる１種類もしくは２種類以上の改質剤を含有してなる水系分散液であり、生分解性樹脂：改質剤が１００：０．２〜５０（質量比）であることを特徴とする付着水棲生物易離脱性防汚組成物。
【請求項２】
生分解性樹脂が、３−ヒドロキシ酪酸、３−ヒドロキシ吉草酸のポリマーから選ばれる微生物産生のポリマー、澱粉系のポリマー、酢酸セルロース系のから選ばれる天然物由来のポリマー、ポリブチレンサクシネート、ポリブチレンサクシネート・アジペート、ポリカプロラクトン系ポリマー、ポリ乳酸系ポリマーから選ばれる化学合成ポリマーの１種類若しくは２種類以上である請求項１に記載した付着水棲生物易離脱性防汚組成物。
【請求項３】
請求項１記載の付着水棲生物易離脱性防汚組成物を樹脂フィルム、不織布、布、発泡シート、フラットヤーン、紙から選ばれる支持体に塗布したことを特徴とする水棲生物付着防止物品。
【請求項４】
請求項１記載の付着水棲生物易離脱性防汚組成物を、船底、船底カバー、ブイ、ブイカバー、海産物養殖用支柱、海産物養殖用支柱カバー、フロート、フロートカバー、オイルフェンス、シルトフェンス、養殖いかだ、漁網、海洋構築物から選ばれる対象物に塗布し、付着水棲生物易離脱性の被膜を形成することにより、水棲生物の付着を防止すると共に付着生物の除去を容易にすることを特徴とする水棲生物付着防止方法。
【請求項５】
請求項３記載の水棲生物付着防止物品を水棲生物の付着防止、又は付着生物の除去を容易にすることを目的とした被覆材として使用すること。
【発明の詳細な説明】
【技術分野】
【０００１】
本発明は、海水や河川水等に接触する排水管、防波堤、桟橋等の構造体（以下海洋構築物という。）、や船底、船底カバー、ブイ、ブイカバー、海産物養殖用支柱、海産物養殖用支柱カバー、フロート、フロートカバー、オイルフェンス、シルトフェンス、養殖いかだ、漁網から選ばれる対象物に、フジツボ，貝類及び藻類等の水棲生物が付着することを防止し、かつ、付着水棲生物易を水道水等で簡単に洗い流せる環境汚染の少ない付着水棲生物易離脱性防汚組成物及びこれを塗布した水棲生物付着防止物品及び当該物品を使用して水棲生物の付着を防止する方法に関する。
【背景技術】
【０００２】
海水や河川水に接する排水管、防波堤、桟橋等の海洋構築物にフジツボ、貝類及び藻類等の水棲生物が付着し、それぞれの機能が低下することが問題になっている。例えば、船舶の航路標識用燈浮標、繋船ブイ等に水棲生物が付着し、航路標識用燈浮標や繋船ブイが水没したり海流の影響を受けやすくなり不安定になるため、定期的に付着生物の除去作業が行なわれており、これらの作業には多大な労力と過大なコストを要している。また、養殖用漁網に付着した場合、網自体の耐久性が損なわれたり、網目を覆い尽くして海水の流出入が阻害され、養殖魚介類に悪影響を与えるといった問題がある。
【０００３】
こういった問題に対して従来から種々の付着防止材が提案されている。例えば、
ガラスフレーク塗料、タールエポキシ塗料、有機スズ含有塗料等の塗料や忌避剤となる薬剤が提案されている。しかし、それらの塗料は耐久性に問題があり、頻繁にメンテナンスを行なう必要がある。さらに、それらの塗料の再塗装には多大な労力がかかる。また、塗料や薬剤は環境汚染の問題がある。
結晶性熱可塑性樹脂を含む樹脂含有材料を押出し成型して得られたシート状の付着防止材がある（特許文献１参照）。
また、１つの開口部の面積が１〜６０ｍｍ２であり、かつ、全開口部の総面積が全面積に対して２０〜８０％であり、厚みが１ｍｍ以下であるポリオレフィンシートは知られている（特許文献２参照）。
さらに、ポリアミド、ポリエステル、ポリアクリルニトリル、ポリオレフィン等の不織布で、水中構造物を被覆することにより、構造物自体への水棲生物の付着防止することも知られている（特許文献３参照）。
しかし、いずれも水棲生物の付着防止材自体への付着防止効果が十分とは言えず、結局はシートへ付着した生物を掻き落とすか短期間でシートを貼り替える作業が必要になり問題があった。
漁網用の付着防止剤も知られている（特許文献４参照）が、これは難接着性であるポリエチレン、ポリプロピレン等のポリオレフィン材料に対しては接着性が悪く問題がある。
【０００４】
【特許文献１】特開平１１−３２３８６９号公報
【特許文献２】特開２０００−２８７６０２号公報
【特許文献３】特開２００１−１２８６１２号公報
【特許文献４】特開平８−１０２１９０号公報
【発明の開示】
【発明が解決しようとする課題】
【０００５】
本発明は、環境に優しい天然物由来の原料からなる環境汚染が少なく安全性の高い水性分散体を用いて、難接着性のポリオレフィン材料に対しても接着性が良好であり、フジツボ、貝類、藻類等が船底、船底カバー、ブイ、ブイカバー、海産物養殖用支柱、海産物養殖用支柱カバー、フロート、フロートカバー、オイルフェンス、シルトフェンス、養殖いかだ、漁網や海洋構築物へ付着することを抑制しうる、もしくは一時的に付着した場合にも水流による洗浄により脱離し易く、洗浄する際にも水道水等による水洗程度で容易に除去することができる付着水棲生物易離脱性防汚組成物、それを塗布した水棲生物付着防止物品及び水棲生物付着防止方法を提供することにある。
【課題を解決するための手段】
【０００６】
目的を達成するために、本発明では、環境に優しくて安全性が高く、ポリオレフィンに対する接着性が良好であり、常温乾燥で造膜性が良好な水棲生物付着防止材について鋭意研究を重ねた結果、生分解性樹脂及びセラック、変性セラック、天然ゴム、変性天然ゴムから選ばれる１種類もしくは２種類以上の改質剤を含有してなる水系分散液であり、生分解性樹脂：改質剤が１００：０．２〜５０（質量比）であることを特徴とする付着水棲生物易離脱性防汚組成物、それを塗布した水棲生物付着防止物品及び水棲生物付着防止方法が有効であることを見出した。
【発明の効果】
【０００７】
本発明の付着水棲生物易離脱性防汚組成物は、生分解性樹脂に、セラック、変性セラック、天然ゴム、変性天然ゴムから選ばれる１種類もしくは２種類以上の改質剤を含有させた水系分散液であり、これを塗布して乾燥させるとことにより、被膜を形成し（造膜性）、被膜は密着性に優れ、かつ水棲生物の付着防止効果に優れ、フジツボ、貝類、藻類の水棲生物が海洋構造物や漁網へ付着することを長期にわたり抑制することができると共に、水道水等による水洗いにより、水棲生物が付着した被膜から水棲生物のみを簡単に除去することができる。
【発明を実施するための最良の形態】
【０００８】
ここで、本発明の付着水棲生物易離脱性防汚組成物として使用する生分解性樹脂は、生分解性があれば特に制限するものではないが、例えばモンサント（株）製のバイオポール（３−ヒドロキシ酪酸、３−ヒドロキシ吉草酸等のポリマー）等の微生物産生のポリマー、日本コーンスターチ（株）製のコーンポール（澱粉系のポリマー）、ダイセル化学工業（株）製のセルグリーン（酢酸セルロース（ＰＣＡ）系ポリマー）等の天然物由来のポリマー，昭和高分子（株）製のビオノーレ（ポリブチレンサクシネート、ポリブチレンサクシネート・アジペート系ポリマーなど）、ダイセル化学工業（株）製のセルグリーン（ポリカプロラクトン系ポリマー）、三井化学（株）製のレイシア（ポリ乳酸系ポリマー）等のような化学合成ポリマーなどがある。
生分解性樹脂と併用する材料としては、セラック、変性セラック、天然ゴム、変性天然ゴムが好ましく、添加量は固形分比で生分解性樹脂の１００質量部に対して０．２〜５０質量部の添加が良い。生分解性樹脂の１００質量部に対して０．２質量部以下だと被膜強度が十分ではなく、５０質量部以上だと生分解性樹脂の生分解特性を低下させる。
【０００９】
本発明の付着水棲生物易離脱性防汚組成物は、海洋構築物等に直接塗布して水棲生物の付着を抑制する方法と、樹脂フィルム、不織布、発泡シート、フラットヤーン、紙から選ばれる支持体に水棲生物付着防止物品を塗布し、付着防止処理をした被覆材で海洋構築物を覆い、構築物への付着を防止する方法がある。
直接塗布する方法としては、例えばスプレー加工、ディップ加工、刷毛塗り加工等の方法がある。乾燥は、短時間で乾燥させるためには熱風による乾燥が好ましいが、自然乾燥でも十分な造膜性が得られるので、使用状況や被塗布体の材質によって適した方法を選択すれば良い。
直接塗布する対象物としては、船底、船底カバー、ブイ、ブイカバー、海産物養殖用支柱、海産物養殖用支柱カバー、フロート、フロートカバー、オイルフェンス、シルトフェンス、漁網、があり、船底とは船舶の海水と接触する部分を中心にした水棲付着生物が付着する個所であり、付着生物の付着による燃費の悪化、速度低下といった問題を解決することができる。船底カバーとは船舶を停泊する際に付着生物が船底やプロペラに付着することを防ぐ目的で、選定を覆うカバーであり、ポリオレフィン系の不織布を使用したカバー等がある。ブイとは航路を示す灯浮標、気象、海象、水温、水質、潮流等を観測する観測ブイ、船舶を係留するための係船ブイ等がある。ブイカバーとは、ブイへの付着生物の付着防止と付着生物を除去するためのメンテナンスを容易にする目的で、付着生物が付着しやすい部分を中心にカバーするものである。海産物養殖用支柱とは、海産物を養殖する際に海中に立てられる支柱であって、例えば海苔を養殖する場合に海に複数の支柱を立て、その支柱の間に海苔の胞子が付いた網を張り、この網の上で海苔を育てる。このように海産物の養殖ではしばしば海に支柱を立てることがある。海産物養殖用支柱カバーとは、上記海産物養殖用支柱に付着生物が直接付着することを防ぐ目的とカバーを剥がすことで付着した生物を容易に除去する目的で使用されるものである。フロートとは、養殖に使用する筏、浮桟橋、漁網に浮力を与えるために使用されるポリエチレン、ＡＢＳ、ＦＲＰ等の材質からなる浮きである。フロートカバーとは、上記フロートに付着生物が直接付着することを防ぐ目的で使用される不織布等のカバーやスチレンフォームを材料にしたフロートの補強を目的にしたカバーである。オイルフェンスとは、流出油の拡散を防止するためフェンスであり、シルトフェンスとは護岸工事、埋め立て工事、港湾工事等の際使用される汚濁防止膜である。
樹脂フィルム、不織布、発泡シート、フラットヤーン、紙から選ばれる支持体に水棲生物付着防止物品を塗布し、付着防止処理をした被覆材で海洋構築物を覆い、構築物への付着を防止する方法で、基材に塗布する方法としては、例えばスプレー加工、ディップ加工、刷毛塗り加工、グラビアコータ法、ロールコータ法、リバースコータ法、ドクターブレード法、バーコータ法、コンマコータ法、ファウンテンダイコータ法、リップコータ法、ナイフコータ法等が挙げられる。これらのうち好ましいものはスプレー加工、ディップ加工、グラビアコータ法、コンマコータ法、リップコータ法である。乾燥は、塗工ラインで大量に加工する場合には、熱風または（近）赤外線、高周波などのエネルギーにより加熱して分散媒の乾燥を行なう等の方法がある。また、自然乾燥でも十分な造膜性が得られるので、使用状況や被塗布体の材質によって適した方法を選択すれば良い。
支持体の厚さは、樹脂フィルムでは通常１０〜２００μｍ、好ましくは２０〜７０μｍ、不織布では通常５０〜１０００μｍ、好ましくは１００〜５００μｍ、発泡シートでは通常３００〜３０００μｍ、好ましくは５００〜２０００μｍ、フラットヤーンでは通常５０〜２００μｍ、好ましくは８０〜１５０μｍ、紙では通常２０〜２００μｍ、好ましくは３０〜１００μｍ布では通常７０〜４００μｍ、好ましくは１００〜２５０μｍの範囲で選択される。また支持体の幅は通常５〜５０００ｍｍ、好ましくは１０〜３０００ｍｍの範囲で選択される。
【００１０】
本発明の付着水棲生物易離脱性防汚組成物は、漁網用付着防止剤として使用することで、ディップ塗工後に自然乾燥するだけで容易に被膜を形成することができ、かつ難接着性のポリエチレン製の網に対しても密着性が良好な被膜を形成することで、長期間にわたって水棲生物の付着を防止することができる。漁網への塗布方法としては、上記の方法が容易であり好適であるが、繊維に予めコーティングしたものを漁網に加工する方法や製造ラインで漁網の加工時にディップ塗工等で塗布し、熱風等で強制乾燥する方法等もあり、特に制約するものではない。
【００１１】
本発明の付着水棲生物易離脱性防汚組成物は、環境に優しい本発明の趣旨を逸脱しない範囲において、周知の忌避剤を含有することができる。忌避剤としては、ゲラニオール、タンニン酸、カテキン等の天然物由来の海洋汚染の問題がない忌避剤が挙げられ、適宜適量で配合することができる。
また、本発明の効果を損ねない範囲で必要に応じて、可塑剤、充填剤、顔料、老化防止剤、紫外線吸収剤、忌避剤等、公知各種添加剤を含有させることができる。
【００１２】
可塑剤としては、例えばプロセスオイル、液状ポリブタジエン、液状ポリイソブチレン、液状ポリイソプレン、液状テルペン系樹脂、液状テルペンフェノール系樹脂、液状ロジン系樹脂、液状石油系樹脂、液状クマロン−インデン樹脂、液状キシレン樹脂、液状スチレン樹脂、流動パラフィン、塩化パラフィン、パラフィンワックス、エチレンとα−オレフィンのコオリゴマー、フタル酸エステル誘導体、イソフタル酸誘導体、テトラヒドロフタル酸誘導体、アジピン酸誘導体、アゼライン酸誘導体、セバシン酸誘導体、ドデカン−２−酸誘導体、マレイン酸誘導体、フマル酸誘導体、トリメリット酸誘導体、クエン酸誘導体、イタコン酸誘導体、オレイン酸誘導体、リシノール酸誘導体、ステアリン酸誘導体、その他脂肪酸誘導体、スルホン酸誘導体、リン酸誘導体、グルタール酸誘導体、その他のモノエステル系可塑剤、グリコール誘導体、グリセリン誘導体、パラフィン誘導体、エポキシ誘導体、重合形可塑剤、動植物油脂系可塑剤、およびこれらの中で、水素添加可能な不飽和の二重結合を有するものについては、その水素添加品などが挙げられる。これら可塑剤は１種用いてもよいし、また２種以上組み合わせて用いてもよい。可塑剤を配合する場合、その配合量は、本発明の付着水棲生物易離脱性防汚組成物１００質量部に対して、通常５〜１００質量部の範囲で選択される。
【００１３】
充填剤、顔料としては、例えば炭酸マグネシウム、炭酸カルシウム、硫酸アルミニウム、硫酸カルシウム、硫酸バリウム、亜硫酸カルシウム、二硫化モリブデン、けい酸アルミニウム、けい酸カルシウム、珪藻土、珪石粉、タルク、シリカ、ゼオライト、アルミナホワイト、グラファイト、酸化チタン、超微粒子酸化チタン、亜鉛華、黒色酸化鉄、雲母状酸化鉄、鉛白、ホワイトカーボン、モリブデンホワイト、カーボンブラック、リサージ、リトポン、バライト、カドミウム赤、カドミウム水銀赤、ベンガラ、モリブデン赤、鉛丹、黄鉛、カドミウム黄、バリウム黄、ストロンチウム黄、チタン黄、チタンブラック、酸化クロム緑、酸化コバルト、コバルト緑、コバルト・クロム緑、群青、紺青、コバルト青、セルリアン青、マンガン紫、コバルト紫などの無機系のものや、シェラック、不溶性アゾ顔料、溶性アゾ顔料、縮合アゾ顔料、フタロシアニンブルー、染色レーキなどの有機系のものなどが挙げられる。なお、これら充填剤や顔料は、通常、０．０１〜５μｍ程度の微粒子であるのが望ましい。これらは１種用いてもよいし、また２種以上組み合わせて用いてもよい。充填剤や顔料を配合する場合、その配合量は、本発明の付着水棲生物易離脱性防汚組成物１００質量部に対して、通常５〜２５０質量部の範囲で選択される。
【００１４】
老化防止剤としては、特に限定されないが、例えば、ナフチルアミン系のもの、Ｐ−フェニレンジアミン系のもの、アミン混合物、その他アミン系のもの、キノリン系のもの、ヒドロキノン誘導体、モノフェノール系のもの、ビス,トリス，ポリフェノール系のもの、チオビスフェノール系のもの、ヒンダードフェノール系のもの、亜リン酸エステル系のものなどが挙げられる。これら可塑剤は１種用いてもよいし、また２種以上組み合わせて用いてもよい。老化防止剤を配合する場合、その配合量は、本発明の付着水棲生物易離脱性防汚組成物１００質量部に対して、通常０．１〜５質量部の範囲で選択される。
【００１５】
紫外線防止剤としては、サリチル酸誘導体、ベンゾフェノン系のもの、ベンゾトリアゾール系のもの、シアノアクリレート系紫外線架橋剤などが挙げられる。サリチル酸誘導体としては、例えばサリチル酸フェニル、サリチル酸−Ｐ−オクチルフェニル、サリチル酸−Ｐ−第三ブチルフェニルなどが挙げられる。ベンゾフェノン系のものとしては、２,４−ジヒドロキシベンゾフェノン、２−ヒドロキシ−４−メトキシベンゾフェノン、２,２'−ジヒドロキシ−４−メトキシベンゾフェノン、２,２'−ジヒドロキシ−４,４'−ジメトキシベンゾフェノン、２,２'−ジヒドロキシ−４,４'−ジメトキシ−５−スルホベンゾフェノン、2−ヒドロキシ−4−メトキシ−2'−カルボキシベンゾフェノン、２−ヒドロキシ−４−メトキシ−５−スルホベンゾフェノン・トリヒドレート、２−ヒドロキシ−４−ｎ−オクトキシベンゾフェノン、２−ヒドロキシ−４−オクタデシロキシベンゾフェノン、２,２',４,４'−テトラヒドロキシベンゾフェノン、４−ドデシロキシ−２−ヒドロキシベンゾフェノン、２−ヒドロキシ−４−（２−ヒドロキシ−３−メタクリロキシ）プロポキシベンゾフェノン、ビス（２−メトキシ−４−ヒドロキシ−５−ベンゾイルフェニル）メタンなどが挙げられる。ベンゾトリアゾール系のものとしては、２−（２'−ヒドロキシ−５'−メチル−フェニル）ベンゾトリアゾール、２−（２'−ヒドロキシ−３',５'−ジ−第三ブチル−フェニル）ベンゾトリアゾール、２−（２'−ヒドロキシ−３'−第三ブチル−５'−メチル−フェニル）−５−クロロベンゾトリアゾ−ル、２−（２'−ヒドロキシ−３',５'−ジ−第三ブチル−フェニル）−５−クロロベンゾトリアゾール、２−（２'−ヒドロキシ−４'−ｎ−オクトキシフェニル）ベンゾトリアゾール、２−（２'−ヒドロキシ−５'−ｎ−第三ブチルフェニル）ベンゾトリアゾール、２−（２'−ヒドロキシ−３',５'−ジ−第三アミルフェニル）ベンゾトリアゾ―ル、２−[２'−ヒドロキシ−３'−（３",４",５",６"−テトラヒドロフタルイミドメチル）−５'−メチルフェニル]ベンゾトリアゾール、２,２−メチレンビス[４−（１,１,３,３−テトラメチルブチル）−６−（２Ｈ−ベンゾトリアゾール−２−イル）フェノール]などが挙げられる。シアノアクリレート系紫外線架橋剤としては、例えば、２−エチルヘキシル−２−シアノ−３,３'−ジフェニルアクリレート、エチル−２−シアノ−３,３'−ジフェニルアクリレートなどが挙げられる。これら紫外線防止剤は１種用いてもよいし、また２種以上組み合わせて用いてもよい。紫外線防止剤を配合する場合、その配合量は、本発明の付着水棲生物易離脱性防汚組成物１００質量部に対して、通常０．１〜５質量部の範囲で選択される。
【００１６】
次に実施例によって本発明を更に詳細に説明するが，本発明はこれらの例によって何ら限定されるものではない。
【実施例１】
【００１７】
澱粉系生分解性樹脂の水性分散体であるミヨシ油脂株式会社製ランディＣＰ−５００（固形分４０％）１００質量部に対し、天然ゴムラテックス（固形分４０％）を２０質量部添加し、生分解性水棲生物付着防止剤を得た。
これをフィルム厚６０μのポリエチレンシートに、乾燥後の塗布量が５ｇ／ｍ２になるように塗布し、２３℃で２４時間自然乾燥し、水棲生物付着防止剤でコーティングされた試験片を得た。これを用いて下記試験の試験方法で性能試験を行なった。
【実施例２】
【００１８】
澱粉系生分解性樹脂の水性分散体であるミヨシ油脂株式会社製ランディＣＰ−３００（固形分４０％）１００質量部に対し、天然ゴムラテックス（固形分４０％）を１０質量部添加し、生分解性水棲生物付着防止剤を得た。
これを実施例１と同様にして試験片を作成し、下記試験方法で性能試験を行なった。
【実施例３】
【００１９】
セラックを含有した澱粉系生分解性樹脂の水性分散体である岐阜セラック製造所株式会社製エマポリーＤＪ−９８を用い実施例１と同様にして試験片を作成し、下記試験方法で性能試験を行なった。
【実施例４】
【００２０】
澱粉系生分解性樹脂の水性分散体であるミヨシ油脂（株）製ランディＣＰ−３００（固形分４０％）１００質量部に対し、株式会社レヂテックス製変性天然ゴムラテックス（固形分４３％）を１５質量部添加し、生分解性水棲生物付着防止剤を得た。
これを実施例１と同様にして試験片を作成し、下記試験方法で性能試験を行なった。
【００２１】
［比較例１］
天然ゴムラテックスを用い、実施例１と同様にして試験片を作成し、下記試験方法で性能試験を行なった。
【００２２】
［比較例２］
ミヨシ油脂（株）製ランディＣＰ−５００を用い、実施例１と同様にして試験片を作成し、下記試験方法で性能試験を行なった。
【００２３】
（１）接着性試験
試験片の付着防止剤塗布面にカモイ加工紙（株）製和紙粘着テープＳＢ−２２９を貼り付け、手で十分圧着する。その後高速でテープを剥がし取り、
剥がし取った部分の状態を観察する。
○変化なし  
△部分的に剥ぎ取られている。（テープ貼り付け面積の１０％未満）
×大面積が剥ぎ取られている。（テープ貼り付け面積の１０％以上）
（２）離脱性テスト１
岡山県邑久郡邑久町虫明の虫明湾内において、試験片を水棲生物の付着が起こりやすい４月から９月の６ヵ月間海水中に浸漬し、水棲生物の付着状態の観察を行なった。さらに、試験片に水道水を吹き付け、離脱性を評価した。
○少量の付着があるが水洗で容易に除去できる。
△少量の付着物があり、水洗では除去し難い。                        
×大量の付着物が付着し、水洗では除去し難い。
（３）易脱離性テスト２
易脱離性テスト１と同様にして６ヵ月間海水中に浸漬した試験片を、３０℃×
７２時間し、乾燥した状態での付着生物の離脱性を評価した。
○ブラシで軽く擦る程度で容易に脱離する。
×ブラシで軽く擦る程度では、脱離するのが困難。
（３）造膜性
試験片に塗布乾燥した付着防止膜の状態を観察した。
○被膜を形成する。
×被膜を形成しない。
【００２４】
【表１】
2005132924.tif 000002
【産業上の利用可能性】
【００２５】
本発明の付着水棲生物易離脱性防汚組成物は、造膜性、密着性に優れ、種々の物品に塗布することにより、水棲生物の付着防止効果に優れた効果があり、海洋構造物や漁網のみならず、大型船舶や小型船舶の防汚塗料として利用でき可能性がある。